(57)【要約】【課題】品質低下の恐れがないはんだ線の包装構造を提供すること。【解決手段】はんだ線の包装構造において、前記はんだ線５が、合成樹脂製袋体９内に収納された状態で真空包装されていることを特徴とするはんだ線の包装構造。前記はんだ線は、鉛を含有しないＳｎ基のはんだ線であり、前記はんだ線５が巻取りボビンに巻き取られており、そのはんだ線付き巻取りボビン６が、合成樹脂製袋体９内に収納された状態で真空包装されているとを特徴とするはんだ線の包装構造。真空包装の真空度は、−０．１ＭＰａ〜−０．０７ＭＰａとされていることを特徴とするはんだ線の包装構造。【選択図】図１
0003120383.tif 000002
【実用新案登録請求の範囲】
【請求項１】
はんだ線の包装構造において、前記はんだ線が、合成樹脂製袋体内に収納された状態で真空包装されていることを特徴とするはんだ線の包装構造。
【請求項２】
はんだ線は、鉛を含有しないＳｎ基のはんだ線であり、前記はんだ線が巻取りボビンに巻き取られており、そのはんだ線付き巻取りボビンが、合成樹脂製袋体内に収納された状態で真空包装されていることを特徴とする請求項１に記載のはんだ線の包装構造。
【請求項３】
真空包装の真空度は、−０．１ＭＰａ〜−０．０７ＭＰａとされていることを特徴とする請求項１または２に記載のはんだ線の包装構造。
【考案の詳細な説明】
【技術分野】
【０００１】
本考案は、はんだ線の包装構造、特にはんだ線付き巻取りボビンの包装構造に関する。
【背景技術】
【０００２】
従来、図２に示すように、中空孔１を有する芯管２の軸方向の両端部に環状のフランジ３を設けた巻取りボビン４に、所定長さのはんだ線５を多層に巻回させ、はんだ線５が巻かれているはんだ線付き巻取りボビン６が知られている（例えば、特許文献１参照、実開平６−９７５３号公報）。
【０００３】
前記のようなはんだ線付き巻取りボビン（線条はんだのコイル巻きボビン）６を流通させるため、あるいは陳列するためのはんだ線付き巻取りボビン６の包装構造として、図２に示すように、熱収縮性の合成樹脂製フィルム７により包装する場合に、合成樹脂製フィルム７の断面形状が、その輪郭形状で、一方の環状のフランジ３中央の中空孔１から半径方向の外周側よりの中間部に離れた位置に、合成樹脂製フィルム７の内径側一端部が位置し、ここから、一方の環状のフランジ３の外側面および内側面と、多数巻回されたはんだ線５の外周面と、他方の環状のフランジ３の内側面と、その環状のフランジ３の外周側よりの中間部とに渡り、ほぼ断面コ字状で、線付き巻取りボビン６の全周に渡って包装するようにしたはんだ線付き巻取りボビン６の包装構造が知られている。
【特許文献１】実開平６−９７５３号公報
【考案の開示】
【考案が解決しようとする課題】
【０００４】
（１）前記のようなはんだ線付き巻取りボビン６の包装構造の場合には、合成樹脂製フィルム７により、はんだ部分が密閉されていないので、室内または室外において陳列されている場合に、合成樹脂製フィルム７内外の温度差により、合成樹脂製フィルム７内側においてはんだ線５に結露が生じると、結露が消失するまでに半日程度の時間を要すると、鉛を含有していない錫を主成分とするはんだ線５では、錫と結露した水分中の酸素分子と結合しやすいため、結露が促進となって、酸化錫が生成して変色し、品質および製品価値を低下させるという問題があった。また、長期に陳列または保存する場合においては、はんだ線５は外気に触れて、月日がたつと酸化されて黄色みをおびる変色が起こり、品質および製品価値を低下させるという問題があった。
本考案は、前記の問題を有利に解決でき、品質低下の恐れがないはんだ線の包装構造を提供することを主目的とする。
【課題を解決するための手段】
【０００５】
第１考案のはんだ線の包装構造においては、はんだ線の包装構造において、前記はんだ線が、合成樹脂製袋体内に収納された状態で真空包装されていることを特徴とする。
また、第２考案では、第１考案のはんだ線の包装構造において、はんだ線は、鉛を含有しないＳｎ基のはんだ線であり、前記はんだ線が巻取りボビンに巻き取られており、そのはんだ線付き巻取りボビンが、合成樹脂製袋体内に収納された状態で真空包装されていることを特徴とする。
また、第３考案では、第１または第２考案のはんだ線の包装構造において、真空包装の真空度は、−０．０７ＭＰａとされていることを特徴とする。
【考案の効果】
【０００６】
本考案の包装構造によると、次のよう効果を得ることができる。
第１考案によると、はんだ線が真空包装されているので、はんだ線が酸化されて変色するのを防止することができ、はんだ線の長期にわたる格納中または、搬送途中あるいは陳列中に、従来のように結露による酸化促進作用により錫が酸化されて、はんだ線が変色するのを確実に防止することができ、はんだ線の品質を維持することができる。
第２考案によると、ボビンに巻かれたはんだ線が真空包装されているので、多層に整列されて巻き取られたはんだ線がランダムに解けるのを防止できると共に、鉛を含有しないＳｎ基のはんだ線が酸化されて変色するのを防止することができ、はんだ線の長期にわたる格納中または、搬送途中あるいは陳列中に、従来のように結露による酸化促進作用により錫が酸化されて、はんだ線が変色するのを確実に防止することができ、はんだ線の品質を維持することができる。
第３考案によると、真空度を−０．１ＭＰａ〜−０．０７ＭＰａとしたので、気温が変動しても搬送途中または陳列している際に、合成樹脂製袋体内において、結露に起因するSn基はんだ線の酸化を防止でき、酸化により黄色みをおびる変色することがないので、はんだ線の変色による製品価値の低下を招く恐れを排除することができ、かつ、はんだ線の断面が変形する恐れを排除することができ、長期にわたって規格に適合した所定の断面形状に維持することができる。したがって、長期にわたって製品価値を維持することができる。
【考案を実施するための最良の形態】
【０００７】
次に本考案を図示の実施形態に基づいて詳細に説明する。
【０００８】
図１（ａ）および（ｂ）は、本考案のはんだ線の包装構造の一実施形態のはんだ線付き巻取りボビンの包装構造を示すものであって、（ａ）は斜視図、（ｂ）はその縦断正面図である。
【０００９】
本考案のはんだ線の包装構造では、はんだ線５を多層に整列して巻き取りボビン４に巻き取って構成したはんだ線付き巻取りボビン６を、塩化ビニル樹脂あるいはポリエチレン樹脂フィルム等からなる合成樹脂製筒状体８内に配置し、密閉された包装構造である。このようにするための一形態として、合成樹脂製筒状体８の一端側を熱融着１０して密閉して構成された合成樹脂製袋体９内に、はんだ線付き巻取りボビン６を配置した状態で、合成樹脂製袋体９の他端側の開孔側から内部の空気を吸引し、合成樹脂製袋体９内を、真空度が−０．０７ＭＰａ程度の真空状態になるようにされ、合成樹脂製袋体９の他端側を熱融着１０して真空密閉している。
【００１０】
あるいは、はんだ線付き巻取りボビン６を、合成樹脂製筒状体８内に配置した状態で、合成樹脂製筒状体８の一端側が熱融着１０されて密閉され、この状態で、他端側の開孔側から内部の空気を吸引して、合成樹脂製筒状体８内を、真空度が−０．０７ＭＰａ程度の真空状態になるようにされ、合成樹脂製筒状体８の他端側を熱融着１０して、真空密閉することもできる。あるいは、はんだ線付き巻取りボビン６を、適宜公知の手段により製作された合成樹脂製袋体９内に配置して真空密閉してもよい。
【００１１】
前記のように合成樹脂製袋体９の内部を、真空度が−０．０７ＭＰａ程度の真空状態になるようにされていると、常温において、両端部が密閉された合成樹脂製袋体９の内部に結露を生じることがないため、結露が原因での、鉛を含有していない鉛フリーのはんだ線５の錫の酸化が防止され、これによるはんだ線５の品質低下を招く恐れを排除することができる。
【００１２】
前記のように、真空度としては、気温が変動により結露して酸化を防ぐための手段であるので、真空度としては、気温が変動により結露を生じない真空度とすればよく、例えば、−０．１ＭＰａ〜−０．０７ＭＰａでよい。
前記のように、真空度を−０．１ＭＰａ〜−０．０７ＭＰａにしておくと、合成樹脂製袋体９により包装された内部におけて、室温または外気温が低下した場合に、合成樹脂製袋体９内において、合成樹脂製袋体９内の空気の湿度を低下させ、結露を防止することができ、包装袋体９内部において、結露するのを防止することができ、結露によるはんだ線中の錫と酸素との酸化反応を防止し、錫の酸化によるはんだ線の変色を防止すると共に、はんだ付け時のぬれ性を低下させることなく、はんだ付けの作業性がよくなる。
【００１３】
次に、鉛を含有しないＳｎ基のはんだ線について、ボビン巻きのはんだ線を、市販の塩化ビニル樹脂製袋体からなる合成樹脂製袋体９内に収納して、真空包装（真空パック）した時の真空度によるはんだ線５の変化の有無についての試験について説明する。
【００１４】
はんだ線５の金属は、Sn-3.0%Ag-0.5%Cuと、Sn-３．５％Agとの２種類の金属で、ボビン巻きはんだ線としたはんだ線付きボビン６とし、これらを、-0.1MPa（0Torr）と-0.07MPa（225Torr）で真空パックし、24時間後と、120時間後とのそれぞれの時間において、はんだ線の表面状態を目視により確認した。いずれの場合も、はんだ線５の表面に凹み、キズなく、はんだ線の変形はなかった。
【００１５】
上記２点の鉛フリーのはんだ金属については、-0.1MPa（0Torr）で真空パックにしても問題ないが、真空パック後に、多数の真空包装したものの箱詰めなどの梱包作業があるため、-0.1MPa（0Torr）での真空包装では、合成樹脂製袋体９にキズがつきやすいこともわかった。そのため、キズが付くとキズから合成樹脂製袋体９に空気が入る恐れが高くなる。反対に、-0.07MPa（225Torr）での真空包装では、多数の真空包装したものの箱詰めなどの作業時に合成樹脂製袋体９にキズがつきにくく、空気が入る恐れが少なく、-0.07MPa（225Torr）で真空包装するのが良いこともわかった。
【００１６】
また、線状または棒状等のはんだ線を真空包装する場合、例えば、はんだ線を巻かれた巻取りボビンを真空包装する場合に、ボビンに整列巻回された状態のはんだ線の断面同士は、点接触状態（はんだ線長手方向については線接触状態）であるので、真空度が高いと、最外層の各はんだ線は包装フィルムにより半径方向内側に押圧されて、その最外層の半径方向内側に隣接する第１内側層のはんだ線を押圧し、前記第１内側層はその内側の第２内側層を押圧し、以下順次内側層へと押圧するため、長期に渡り押圧力が高い状態が持続すると、各層が押し潰されて断面形状が変形し、規格外の断面形状になる恐れがあり、製品価値を低下させる恐れがある。
前記の押圧力の点で、前記の真空度を高め過ぎると、合成樹脂製袋体９により断面円形のはんだ線５をボビン半径方向中心側に向って押圧するようになり、また、ボビン半径方向外側に位置するはんだ線５が、ボビン半径方向内側に位置するはんだ線５を押圧することになり、半径方向外側あるいは半径方向内側に位置する円形断面のはんだ線５相互が押圧されて、はんだ線５の断面形態を円形断面から変形を起こす恐れがあるため、また、合成樹脂製袋体９の膜厚を薄くするためにも-0.07MPa（225Torr）程度にしておくのが好ましい。
【００１７】
前記の合成樹脂製袋体９の材質として、例えば、塩化ビニール、高密度ポリエチレンフィルム、低密度ポリエチレンフィルムとナイロンフィルムとをラミネートした複合フィルムなど、適宜公知の合成樹脂製フィルムを筒状または袋状としたものを使用し、真空包装すればよい。
【００１８】
なお、図示の実施形態では、はんだ線を巻かれた巻取りボビンを真空包装する場合について示したが、本考案を実施する場合、他の形態のはんだ線を包装する場合にも適用してよい。
【図面の簡単な説明】
【００１９】
【図１】本考案のはんだ線の包装構造を示すものであって、（ａ）は斜視図、（ｂ）は（ａ）の縦断側面図である。
【図２】従来技術のはんだ線の包装構造を示すものであって、（ａ）は斜視図、（ｂ）は（ａ）の縦断側面図である。
【符号の説明】
【００２０】
１  中空孔
２  芯管
３  フランジ
４  巻取りボビン
５  はんだ線
６  はんだ線付き巻取りボビン
７  合成樹脂製フィルム
８  合成樹脂製筒状体
９  合成樹脂製袋体
１０  熱融着
【図１】
0003120383.tif 000003
【図２】
0003120383.tif 000004